(57)【要約】【課題】耐熱性さらには衝撃性に優れたポリ乳酸系樹脂組成物、及び該樹脂組成物よりなる耐熱性に優れた成形品を提供すること。【解決手段】ポリ乳酸系樹脂、荷重たわみ温度（荷重０．４５ＭＰa）が１１０℃以上である含有するポリ乳酸系樹脂組成物、さらにエチレン・不飽和カルボン酸共重合体及び／又はそのアイオノマー含んでなるポリ乳酸系樹脂組成物を調製し、該樹脂組成物より成形体が提供される。【選択図】なし【特許請求の範囲】
【請求項１】
ポリ乳酸系樹脂（Ａ）および荷重たわみ温度（荷重０．４５ＭＰａ）が１１０℃以上である熱可塑性ノルボルネン系樹脂（Ｂ）を含んでなるポリ乳酸系樹脂組成物。
【請求項２】
さらにエチレン・不飽和カルボン酸共重合体及び／又はエチレン・不飽和カルボン酸共重合体のアイオノマー（Ｃ）を含んでなることを特徴とする請求項１記載のポリ乳酸系樹脂組成物。
【請求項３】
ポリ乳酸系樹脂（Ａ）の含有率が７０〜５％、荷重たわみ温度（荷重０．４５ＭＰａ）が１１０℃以上である熱可塑性ノルボルネン系樹脂（Ｂ）の含有率が２０〜９０％およびエチレン・不飽和カルボン酸共重合体並びに／又はエチレン・不飽和カルボン酸共重合体のアイオノマー（Ｃ）の含有率が５〜２０％（ここで、（Ａ）成分、（Ｂ）成分および（Ｃ）成分の合計は１００重量部である）を含有する請求項２記載のポリ乳酸系樹脂組成物。
【請求項４】
荷重たわみ温度（荷重０．４５ＭＰａ）が１１０℃以上である熱可塑性ノルボルネン系樹脂（Ｂ）がエチレンとテトラシクロドデセンの共重合体である請求項１〜３に記載のポリ乳酸系樹脂組成物。
【請求項５】
荷重０．４５ＭＰａ条件下で測定した荷重たわみ温度が６８℃以上であることを特徴とする請求項１〜４のいずれか１項記載のポリ乳酸系樹脂組成物からなる成形体。
【発明の詳細な説明】
【技術分野】
【０００１】
本発明は、ポリ乳酸系樹脂組成物、それからなる成形品に関する。更に詳しくは、耐熱性と耐衝撃性に優れ、更に使用後、分解性の良好なポリ乳酸系樹脂組成物、それよりなる成形品に関する。
【背景技術】
【０００２】
地球環境問題への意識が高まる中、化石原料、石油資源の枯渇、二酸化炭素の増大が問題視されている。優れた成形性を有するポリ乳酸は、とうもろこし等の穀物資源から発酵により得られる乳酸を原料とする、植物由来の樹脂として注目されている。しかしながら、ポリ乳酸は、固くて脆いという欠点に加え、結晶化速度が遅く、耐熱性が低いため、用途展開に限界があった。特に、例えば、ポリ乳酸非晶成形体の場合、荷重たわみ温度が６０℃未満であるため、日常の使用環境下において、白化、変形等を生じやすいという問題点が指摘されている。
【０００３】
耐熱性を向上させる技術としては、例えば特開平０４−３２５５２６号公報には成形中または成形後の熱処理によってポリ乳酸を結晶化させることが検討されている。しかしながら、ポリ乳酸樹脂は結晶化速度が遅いため長い成形サイクル時間や成形後の熱処理を必要とすること、および成形時や熱処理時の変形が大きいことなどの実用上問題があった。
【０００４】
また、樹脂の物性改良方法として従来から知られているものに、ポリマーブレンドあるいはポリマーアロイと言われる技術がある。種々の樹脂を強制的に混合、混練し、耐衝撃性や柔軟性、剛性、耐熱性の向上が図られている。ポリ乳酸に異種の樹脂を混合して物性を改良する試みもいくつか公知である。例えば、特開平１０−２５１４９８号公報には、ポリ乳酸にシンジオタクティックポリプロピレンを１〜１５重量％混合して得られる、耐衝撃性の向上したポリ乳酸系樹脂組成物が開示されている。また、特開平９−３１６３１０号公報には、ポリ乳酸に変性オレフィン化合物を混合し、ポリ乳酸の耐衝撃性を向上させる方法が開示されている。また、特開２００２−３７９８７号公報には、ポリ乳酸と熱可塑性エラストマー（エチレン−プロピレン−ジエンゴム）とが混合された、溶融特性、機械特性、耐衝撃性が改善された、ポリ乳酸系組成物が開示されている。
【０００５】
例えば、上記特開平１０−２５１４９８号公報では、ブレンドするポリプロピレンは、低結晶性のシンジオタクティックポリプロピレン（結晶化度４０％以下）を少量使用することが記載されている。また、シンジオタクティックポリプロピレンの使用量は１５重量％以下に限定されており、１５重量％を超えると均一な組成物が得られないことが記載されている。ポリ乳酸に低結晶性のシンジオタクティックポリプロピレンを１５重量％以下の少量混合しただけでは、十分な耐熱性を実現することは不可能である。ポリオレフィン樹脂とポリ乳酸系樹脂の相溶性は極端に低く、単に両者をブレンド、混練しただけでは、相分離、非相溶となり、期待する物性（特に耐熱性）を得ることは困難である。
【０００６】
【特許文献１】特開平０４−３２５５２６号公報
【特許文献２】特開平１０−２５１４９８号公報
【特許文献３】特開平９−３１６３１０号公報
【特許文献４】特開２００２−３７９８７号公報
【発明の開示】
【発明が解決しようとする課題】
【０００７】
本発明が解決しようとする課題は、耐熱性、さらに耐衝撃性に優れたポリ乳酸系樹脂組成物及びその成形品を提供することである。
【課題を解決するための手段】
【０００８】
本発明は、ポリ乳酸系樹脂（Ａ）および荷重たわみ温度（荷重０．４５ＭＰａ）が１１０℃以上である熱可塑性ノルボルネン系樹脂（Ｂ）を含んでなるポリ乳酸系樹脂組成物を提供する。
【０００９】
さらにエチレン・不飽和カルボン酸共重合体及びに／又はエチレン・不飽和カルボン酸共重合体のアイオノマー（Ｃ）を含んでなるポリ乳酸系樹脂組成物は本発明の好ましい形態である。
【００１０】
ポリ乳酸系樹脂（Ａ）の含有率が７０〜５％、荷重たわみ温度（荷重０．４５ＭＰａ）が１１０℃以上である熱可塑性ノルボルネン系樹脂（Ｂ）の含有率が２０〜９０％およびエチレン・不飽和カルボン酸共重合体並びに／又はエチレン・不飽和カルボン酸共重合体のアイオノマー（Ｃ）の含有率が５〜２０％（ここで、（Ａ）成分、（Ｂ）成分および（Ｃ）成分の合計は１００重量部である）を含有する前記ポリ乳酸系樹脂組成物も本発明の好ましい形態である。
【００１１】
荷重たわみ温度（荷重０．４５ＭＰａ）が１１０℃以上である熱可塑性ノルボルネン系樹脂（Ｂ）がエチレンとテトラシクロドデセンの共重合体であるポリ乳酸系樹脂組成物も本発明の好ましい形態である。
【００１２】
荷重０．４５ＭＰａ条件下で測定した荷重たわみ温度が６８℃以上であるポリ乳酸系樹脂組成物からなる成形体も提供する。
【発明の効果】
【００１３】
本発明により、耐熱性、さらに耐衝撃性に優れたポリ乳酸系樹脂組成物及び該樹脂組成物からなる成形品を提供することができる。
【発明を実施するための最良の形態】
【００１４】
本発明においてポリ乳酸系樹脂（Ａ）とは乳酸を主成分とするポリエステルであって、好ましくは乳酸を５０％以上、特に好ましくは７５％以上含有し、本発明の目的を損なわない範囲においてその他の成分として乳酸以外の炭素数２〜１０の脂肪族ヒドロキシカルボン酸、または脂肪族ジカルボン酸、脂肪族ジオールなどからなるもの、また、テレフタル酸などの芳香族化合物を含有するものであっても良い。これらを主成分とするホモポリマー、コポリマー、ならびにこれらの混合物を含む。
【００１５】
ポリ乳酸系樹脂（Ａ）の原料に用いられる乳酸類としては、Ｌ−乳酸、Ｄ−乳酸，ＤＬ−乳酸又はそれらの混合物または乳酸の環状２量体であるラクタイドを使用することができる。また乳酸類と併用できるヒドロキシカルボン酸類としては、炭素数２〜１０の乳酸以外のヒドロキシカルボン酸類が好ましく、具体的にはグリコール酸、３−ヒドロキシ酪酸、４−ヒドロキシ酪酸、４−ヒドロキシ吉草酸、５−ヒドロキシ吉草酸、６−ヒドロキシカプロン酸などを好適に使用することができ、更にヒドロキシカルボン酸の環状エステル中間体、例えば、グリコール酸の２量体であるグリコライドや６−ヒドロキシカプロン酸の環状エステルであるε−カプロラクトンも使用できる。
【００１６】
脂肪族ジカルボン酸としては、炭素数２〜３０の脂肪族ジカルボン酸が好ましく、具体的には、シュウ酸、コハク酸、グルタル酸、アジピン酸、ピメリン酸、スベリン酸、アゼライン酸、セバシン酸、ウンデカン二酸、ドデカン二酸、フェニルコハク酸、1,4-フェニレンジ酢酸等が挙げられる。これらは、単独で又は二種以上の組合せて使用することができる。
【００１７】
脂肪族ジオールとしては、炭素数２〜３０の脂肪族ジオールが好ましく、具体的には、エチレングリコール、ジエチレングリコール、トリエチレングリコール、ポリエチレングリコール、プロピレングリコール、ジプロピレングリコール、１，３−ブタンジオール、１，４−ブタンジオール、３−メチル−１，５−ペンタンジオール、１，６−へキサンジオール、１，９−ノナンジオール、ネオペンチルグリコール、ポリテトラメチレングリコール、１，４−シクロヘキサンジメタノ一ル、１，４−ベンゼンジメタノール等が挙げられる。これらは、単独で又は二種以上の組合せて使用することができる。また少量のトリメチロールプロパン、グリセリンのような脂肪族多価アルコール、ブタンテトラカルボン酸のような脂肪族多塩基酸、多糖類等のような多価アルコール類を共存させて共重合させても良く、またジイソシアネート化合物等のような結合剤(高分子鎖延長剤)を用いて分子量を上げてもよい。ポリ乳酸系樹脂には、乳酸単位が５０モル％以上含有された重合体以外に、該重合体の性質を著しく損なわない範囲で他の樹脂、添加物等が混合された組成物であってもよい。ポリ乳酸系樹脂としては特にポリ乳酸が好ましい。
【００１８】
ポリ乳酸系樹脂（Ａ）は、上記原料を直接脱水重縮合する方法、または上記乳酸類やヒドロキシカルボン酸類の環状２量体、例えばラクタイドやグリコライド、あるいはε−カプロラクトンのような環状エステル中間体を開環重合させる方法により得られる。
【００１９】
ポリ乳酸系樹脂（Ａ）を直接脱水重縮合して製造する場合、原料である乳酸類又は乳酸類とヒドロキシカルボン酸類を、脂肪族ジカルボン酸類 及び脂肪族ジオ−ル類を好ましくは有機溶媒、特にフェニルエーテル系溶媒の存在下で共沸脱水縮合し、特に好ましくは共沸により留出した溶媒から水を除き実質的に無水の状態にした溶媒を反応系に戻す方法によって重合する。ポリ乳酸系樹脂の重量平均分子量は、７万≦重量平均分子量＜３００万が好ましい。さらに好ましくは１０万≦重量平均分子量≦１５０万の範囲であり、より好ましくは１０万≦重量平均分子量≦３０万の範囲が好ましい。
【００２０】
本発明で示す熱可塑性ノルボルネン系樹脂（Ｂ）とは、ノルボルネン系単量体の開環重合体水素添加物、ノルボルネン系単量体の付加重合体、ノルボルネン系単量体とオレフィンの共重合体、これらの重合体や重合体水素添加物の変性物を含んだものをいう。
【００２１】
本発明で示すノルボルネン系単量体とは、次式［Ｉ］および／または式［II］で示されるものをいう。
【００２２】
【化１】
2005344059.tif 000002
ただし、上記式［Ｉ］において、ｎは０または１であり、ｍは０または正の整数であり、ｑは０または１である。なお、ｑが０の場合このｑで規定される結合は単結合になり、従ってここで形成される環は５員環である。
【００２３】
また、上記式［Ｉ］においてＲ１〜Ｒ１８並びにＲａおよびＲｂはそれぞれ独立に水素原子、ハロゲン原子および炭化水素基よりなる群から選ばれる原子もしくは基を表す。また、炭化水素基としてはそれぞれ独立に、通常は炭素原子数１〜２０のアルキル基、炭素原子数１〜２０のハロゲン化アルキル基、炭素原子数３〜１５のシクロアルキル基および芳香族炭化水素基を挙げることができる。さらに、上記式[Ｉにおいて、Ｒ１５とＲ１６とがＲ１７とＲ１８とがＲ１５とＲ１７とがＲ１６とＲ１８とがＲ１５とＲ１８とが、あるいはＲ１６とＲ１７とがそれぞれ結合して（お互いに共同して）、単環または多環の基を形成してもよく、しかも、このようにして形成された単環または多環の基が二重結合を有していてもよい。
【００２４】
また、Ｒ１５とＲ１６とで、またはＲ１７とＲ１８とでアルキリデン基を形成していてもよい。このようなアルキリデン基は、通常は炭素原子数２〜２０のアルキリデン基であり、このようなアルキリデン基の具体的な例としてはエチリデン基、プロピリデン基およびイソプロピリデン基をあげることができる。
【００２５】
【化２】
2005344059.tif 000003
ただし、上記式［II］において、ｐおよびｑは０または１以上の整数であり、ｍおよびｎは０、１または２である。
【００２６】
また、Ｒ１〜Ｒ１９はそれぞれ独立に水素原子、ハロゲン原子、脂肪族炭化水素基、脂環族炭化水素基、芳香族炭化水素基およびアルコキシ基よりなる群から選ばれる原子もしくは基をしめす。ここで、Ｒ９およびＲ１０が結合している炭素原子とＲ１３が結合している炭素原子またはＲ１１が結合している炭素原子とは直接あるいは炭素数１〜３のアルキレン基を介して結合していてもよい。
さらに、ｎ＝ｍ＝０のとき、Ｒ１５とＲ１２またはＲ１５とＲ１９とはお互いに結合して単環または多環の芳香族環を形成してもよい。
【００２７】
式[Ｉ]および[II]で表されるノルボルネン系単量体の例としては、ビシクロ［2,2,1］ヘプト−２−エン誘導体、テトラシクロ［4.4.0.12,5.１7,10］−３−ドデセン誘導体、ヘキサシクロ［6.6.1.13,6.110,13.02,7.09,14］−４−ヘプタデンセン誘導体、オクタシクロ[8.8.0.12,9.14,7.111,18.113,16.03,8.012,17]−５−ドコセン誘導体、ペンタシクロ［6.6.1.13,6.02,709,14］−４−ヘキサデセン誘導体、ヘプタシクロ-5-エイコセン誘導体、ヘプタシクロ-5-ヘンエイコセン誘導体、トリシクロ[4.3.0.12,5]-3-デセン誘導体、トリシクロ[4.3.0.1２,５]-３-ウンデセン誘導体、ペンタシクロ[6.5.1.13,6.02,7.09,13]-4-ペンタデセン誘導体、ペンタシクロペンタデカジエン誘導体、ペンタシクロ[7.4.0.12,5.19,12.08,13]-3-ペンタデセン誘導体、ペンタシクロ[8.7.0.1.3.6.110,17.112,15.02,7.011,16]-4-エイコセン誘導体、ノナシクロ[10.9.1.14,7.113,20.115,18.03,8.02,10.012,21.014,19]−5-ペンタコセン誘導体、ペンタシクロ[8.4.0.12,3.19,12.08,13]-3-ヘキサデセン誘導体、ペンタシクロ [8.8.0.14,7.111,18.113,16.03,8.012,17]−5-ヘンエイコセン誘導体、ノナシクロ[10.10.1.15,8.114,21.116,19.02,11.04,9.013,22.015,20]−５−ヘキサコセン誘導体、ビシクロ[2.2.1]ヘプト−２−エン誘導体、１,４−メタノ-1,4,4a,9a-テトラヒドロフルオレン誘導体、1,4-メタノ-1,4,4a,5,10,10a−ヘキサヒドロアントラセン誘導体およびシクロペンタジエン−アセナフチレン付加物などを挙げることができる。これらの中で、テトラシクロドデセンがより好ましい。
【００２８】
上記式[Ｉ]または[II]で示されるノルボルネン系単量体を得る方法は公知の方法で行うことが可能である。例えばシクロペンタジエン類と対応するオレフィン類とをディールズ・アンダー反応させることにより製造できる。
【００２９】
本発明で示す熱可塑性ノルボルネン系樹脂（Ｂ）としては、荷重たわみ温度（荷重０．４５ＭＰａ）が１１０℃以上、好ましくは１２０℃以上、さらに好ましくは１３０〜２００℃の範囲の熱可塑性ノルボルネン系樹脂が好ましく、その中でもノルボルネン系単量体とオレフィンの共重合が好ましく、さらに好ましくはノルボルネン系単量体とエチレンの共重合体であり、より好ましくはエチレンとテトラシクロドデセンの共重合体である。これらの共重合体はランダム共重合したものが好ましい。本発明で示す荷重たわみ温度とは、ＡＳＴＭ  Ｄ６４８に準じて、荷重０．４５ＭＰａの条件下で測定した荷重たわみ温度をいう。
【００３０】
また本発明に用いる熱可塑性ノルボルネン系樹脂（Ｂ）の粘度は、成形材料として使用できるものであれば特に制限ないが、ＡＳＴＭＤ１２３８法により２６０℃、荷重２．１６ｋｇで測定したメルトフローレイト（ＭＦＲ）が５．０〜３０ｇ／１０分の範囲が好ましく、より好ましくは９〜２８ｇ／１０分の範囲が好ましい。
【００３１】
本発明で使用されるノルボルネン系単量体とオレフィンの共重合体はオレフィンから誘導される繰り返し単位／ノルボルネン系単量体から誘導される繰り返し単位は、通常１０／９０〜７０／３０、好ましくは５０／５０〜７０／３０の範囲内のモル比で結合している。上記のようにオレフィンから誘導される繰り返し単位との比率を調整することにより、共重合体の荷重たわみ温度を１１０℃以上にすることができる。
【００３２】
本発明で使用されるノルボルネン系単量体とオレフィンの共重合体を得る方法は公知の方法で行うことが可能である。例えばオレフィンとノルボルネン系単量体とを炭化水素媒体中、炭化水素可溶性バナジウム化合物およびハロゲン含有有機アルミニウム化合物とから形成される触媒の存在下で重合することにより得られる。
【００３３】
本発明で示すエチレン・不飽和カルボン酸共重合体並びに／又はエチレン・不飽和カルボン酸共重合体のアイオノマー（Ｃ）とは、エチレン及び不飽和カルボン酸の共重合体並及び／又は該共重合体のアイオノマーをいい、該共重合体、アイオノマーの性質を著しく損なわない範囲で他の樹脂、添加物等が混合された組成物であってもよい。
本発明に用いるエチレン・不飽和カルボン酸共重合体又はそのアイオノマー中の不飽和カルボン酸単位含有量としては、２〜２５重量％、特に５〜２０重量％の範囲にあることが好ましい。
【００３４】
この共重合体又はアイオノマーの不飽和カルボン酸成分としては、例えば、アクリル酸、メタクリル酸、エタクリル酸、フマル酸、マレイン酸、マレイン酸モノメチルエステル、マレイン酸モノエチルエステル、無水マレイン酸などが例示され、特にアクリル酸あるいはメタクリル酸が好ましい。
【００３５】
また、エチレンと不飽和カルボン酸以外にその他の不飽和モノマー成分を共重合させてもよいが、他の不飽和モノマー成分の含有率は２０重量％以下であることが好ましい。他の不飽和モノマー成分としては、酢酸ビニル、プロピオン酸ビニルのようなビニルエステル、（メタ）アクリル酸メチル、（メタ）アクリル酸エチル、（メタ）アクリル酸イソプロピル、（メタ）アクリル酸ｎブチル、（メタ）アクリル酸イソブチル、（メタ）アクリル酸２−エチルヘキシルなどが挙げられる。尚、（メタ）アクリル酸とはアクリル酸あるいはメタクリル酸を意味する。
【００３６】
本発明で用いるエチレン・不飽和カルボン酸アイオノマーとしては、上記共重合体のカルボキシル基の１〜９０モル％、好ましくは２０〜８０モル％を金属イオンで中和したものが使用される。ここに、金属イオンとしては亜鉛、マグネシウム、カルシウムなどのような２価金属が好ましく、特に亜鉛が好ましい。
【００３７】
本発明に用いるエチレン・不飽和カルボン酸共重合体またそのアイオノマーを得る方法は公知の方法で行うことが可能である。例えばエチレン、不飽和カルボン酸あるいは更に他の不飽和モノマーを高圧ラジカル重合法で共重合させることによりエチレン・不飽和カルボン酸共重合体が得られる。また、そのアイオノマーはエチレン・不飽和カルボン酸共重合体の中和反応により得られる。本発明における好ましい形態としてはエチレン・不飽和カルボン酸共重合体のアイオノマーを用いることが好ましい。
【００３８】
また本発明に用いるエチレン・不飽和カルボン酸共重合体またそのアイオノマー（Ｃ）の粘度は、成形材料として使用できるものであれば特に制限ないが、ＡＳＴＭＤ１２３８法により１９０℃、荷重２．１６ｋｇで測定したメルトフローレイト（ＭＦＲ）が０．７〜２５ｇ／１０分の範囲が好ましく、より好ましくは０．９〜１５ｇ／１０分の範囲が好ましい。
【００３９】
[ポリ乳酸系樹脂組成物の組成]
ポリ乳酸系樹脂（Ａ）（以下、樹脂（Ａ）と略す。）及び荷重たわみ温度(荷重０.４５ＭＰａ)が１１０℃以上の熱可塑性ノルボルネン系樹脂（Ｂ）（以下、樹脂（Ｂ）と略す。）を含んでなるポリ乳酸系樹脂組成物の組成比としては、樹脂（Ａ）／樹脂（Ｂ）＝７０〜１０／３０〜９０重量比が好ましく、さらに好ましくは６０〜１０／４０〜９０重量比であり、さらに好ましくは６０〜３０／４０〜７０重量比である。
【００４０】
樹脂（Ａ）及び樹脂（Ｂ）を含んでなるポリ乳酸系樹脂組成物は荷重０．４５ＭＰａ条件下で測定した荷重たわみ温度が６８℃以上、好ましくは７０〜２００℃、さらに好ましくは７０〜１８０℃の耐熱性を示す。
【００４１】
樹脂（Ａ）及び樹脂（Ｂ）を含んでなるポリ乳酸系樹脂組成物に、さらにエチレン・不飽和カルボン酸共重合体及び／又はそのアイオノマー（Ｃ）（以下、樹脂（Ｃ）と略す。）を配合することにより、成形品に耐熱性と耐衝撃性を付与する効果がある。その組成比としては樹脂（Ａ）／樹脂（Ｂ）／樹脂（Ｃ）＝７０〜５／２０〜９０／５〜２０重量比が好ましく、さらに好ましくは６０〜１５／２５〜８０／５〜１５重量比であり、さらに好ましくは６０〜２０／２５〜７０／１０〜１５重量比である。(ただし、樹脂（Ａ）、樹脂（Ｂ）、樹脂（Ｃ）の合計を１００とする。)
【００４２】
本発明に示す樹脂（Ａ）、樹脂（Ｂ）及び樹脂（Ｃ）を含んでなるポリ乳酸系樹脂組成物は荷重０．４５ＭＰａ条件下で測定した荷重たわみ温度が６８℃以上、好ましくは７０〜２００℃、さらに好ましくは７０〜１８０℃を示し、かつ２３℃、５０ＲＨ条件下で測定したノッチ付きアイゾット衝撃強度が４.５ｋＪ／ｍ２以上、さらに好ましくは５〜１０ｋＪ／ｍ２の範囲である。本発明で示すアイゾット衝撃強度とは、ＡＳＴＭ  Ｄ２５６に準じて、２３℃、５０％ＲＨ条件下でのノッチ付き試験片の条件下で測定したものをいう。
【００４３】
本発明の樹脂組成物に対しては、本発明の目的を損なわない範囲で、充填剤（ガラス繊維、炭素繊維、天然繊維、有機繊維、タルク等）、安定剤（酸化防止剤、光安定剤など）、難燃剤（臭素系難燃剤、燐系難燃剤、メラミン化合物など）、滑剤、離形剤、染料や顔料を含む着色剤、核化剤（タルク、有機カルボン酸金属塩など）および可塑剤、末端封鎖剤（エポキシ化合物、オキサゾリン化合物、カルボジイミド化合物）、その他樹脂などを添加できる。
【００４４】
本発明のポリ乳酸系樹脂組成物の製造方法については公知の方法を用いることができる。たとえば、ポリ乳酸系樹脂（Ａ）、熱可塑性ノルボルネン系樹脂（Ｂ）及び／又はエチレン・不飽和カルボン酸共重合体又はそのアイオノマー（Ｃ）、および必要に応じてその他添加剤を予めブレンドした後、ポリ乳酸系樹脂の融点以上において、１軸または２軸押出機を用いて均一に溶融混練する方法をあげることができる。分散をよくする意味で二軸押出機を用いることが好ましい。
【００４５】
また本発明のポリ乳酸系樹脂組成物は公知公用の射出成形や押出成形などの方法によって、各種成形品に加工し利用することができる。例えば射出成形法により各種形状の成形体を製造する場合、射出成形時のシリンダー温度は、好ましくは１８０〜２４０℃、更に好ましくは１９０〜２３０℃の範囲である。金型温度は予めポリ乳酸系樹脂（Ａ）のガラス転移温度（Ｔｇ）以下に保ち冷却してもよいし、金型温度をＴｇ＋２０℃以上、ポリ乳酸の融点−４０℃以下の範囲で所定時間保った後にポリ乳酸のＴｇ以下に冷却してもよい。
【００４６】
本発明によるポリ乳酸系樹脂組成物はＡＳＴＭ  Ｄ７９０に準じて、スパン間５０ｍｍ、試験速度１．５ｍｍ／ｍｉｎ、２３℃、５０ＲＨ％条件下で測定した曲げ強度は５０ＭＰａ以上であり、好ましくは６０ＭＰａ以上である。また曲げ弾性率は１５００ＭＰａ以上であり、好ましくは２０００ＭＰa以上である。
【００４７】
上記の樹脂組成物から得られる本発明の成形品としては、射出成形品、押し出し成形品、ブロー成形品、フィルム、シート、ボトルおよび繊維などが挙げられ、未延伸フィルム、シート、一軸延伸フィルム、二軸延伸フィルム、ラミネートフィルム、発泡シートなどの各種フィルム・シートおよび未延伸糸、延伸糸、などの各種繊維として、これらの成形品は電気・電子部品、建築土木部材、自動車部品、農業資材、包装材料、衣料および日用品など各種用途に利用することができる。
【実施例】
【００４８】
以下に実施例を挙げて本発明を具体的に説明するが、本発明は、これらの例によって何ら限定されるものではない。
なお、本発明において各種物性は下記の方法で測定し評価した。
【００４９】
成形体の物性評価方法は次の通りである。
（１）荷重たわみ温度
ＡＳＴＭ  Ｄ６４８に準じて実施した。荷重０．４５ＭＰａ条件下で測定した。
耐熱性は下記基準によって評価した。
良好：荷重たわみ温度が６８℃以上。
不良：荷重たわみ温度が６８℃未満。
（２）アイゾット衝撃強度
ＡＳＴＭ  Ｄ２５６に準じて実施した。２３℃、５０％ＲＨ条件下でのノッチ付き試験片のアイゾット衝撃強度を測定した。
（３）曲げ特性
ＡＳＴＭ  Ｄ７９０に準じて実施した。スパン間５０ｍｍ、試験速度１．５ｍｍ／ｍｉｎ、２３℃、５０％ＲＨ条件下での曲げ強度及び曲げ弾性率を測定した。
【００５０】
[実施例１]
ポリ乳酸系樹脂（Ａ）としてポリ乳酸（Ａ−１）（Ｈ−１００（三井化学(株)販売、重量平均分子量１７万、Ｌ体／Ｄ体＝９８．２／１．８）、熱可塑性ノルボルネン系樹脂（Ｂ）として樹脂(Ｂ−１)（アペル６０１５Ｔ（三井化学（株）販売、荷重たわみ温度１３５℃）を重量比５０：５０でブレンドし、ＴＥＭ３５ＢＳ二軸押出機（東芝機械株式会社製）でペレット化し、ポリ乳酸系樹脂組成物を得た。次にＴｉ−８０Ｇ２射出成形機（東洋機械金属株式会社製）で、シリンダー設定温度１７０〜２３０℃、金型温度２０℃、冷却時間３０秒の条件にて射出成形し、３．２ｍｍ厚のＡＳＴＭ試験片を得た。得られた機械物性結果を表１に示す。
【００５１】
[実施例２]
ポリ乳酸系樹脂（Ａ）としてポリ乳酸（Ａ−１）（Ｈ−１００（三井化学(株)販売、重量平均分子量１７万、Ｌ体／Ｄ体＝９８．２／１．８）、熱可塑性ノルボルネン系樹脂（Ｂ）として樹脂(Ｂ−１)（アペル６０１５Ｔ（三井化学（株）販売、荷重たわみ温度１３５℃）、エチレン・不飽和カルボン酸共重合体及び／又はそのアイオノマー（Ｃ）として樹脂(Ｃ−１)（ハイミラン１５５４（三井デュポンポリケミカル(株)販売）を重量比６０：２５：１５でブレンドし、ＴＥＭ３５ＢＳ二軸押出機（東芝機械株式会社製）でペレット化し、ポリ乳酸系樹脂組成物を得た。次にＴｉ−８０Ｇ２射出成形機（東洋機械金属株式会社製）で、シリンダー設定温度１７０〜２３０℃、金型温度２０℃、冷却時間３０秒の条件にて射出成形し、３．２ｍｍ厚のＡＳＴＭ試験片を得た。得られた機械物性結果を表１に示す。
【００５２】
[実施例３、４]
実施例３、４では、表１に示す組成物を実施例1と同様に成形し評価を行った。結果を表１に示す。
【００５３】
[比較例１]
ポリ乳酸（Ａ−１）、樹脂(Ｃ−１)を重量比８５：１５でブレンドし、ＴＥＭ３５ＢＳ二軸押出機でペレット化しポリ乳酸系樹脂組成物を得た以外は、実施例１と同様の方法で成形した。結果を表１に示す。  
【００５４】
[比較例２]
樹脂（Ｂ−１）を樹脂（Ｂ−２）（アペル６０１１Ｔ（三井化学（株）販売、荷重たわみ温度１０５℃）に変更する以外は実施例２と同様の方法で成形した。結果を表１に示す。  
【００５５】
[比較例３]
ポリ乳酸（Ａ−１）のみで実施例１と同様の方法で成形した。結果を表１に示す。  
【００５６】
【表１】
2005344059.tif 000004
【産業上の利用可能性】
【００５７】
本発明によれば、耐熱性・耐衝撃性に優れたポリ乳酸系樹脂組成物、および該樹脂組成物によりその成形品を得ることができる。